(57)【要約】      （修正有）【課題】布帛強度が強く濃色性に優れた布帛および衣服を提供する。【解決手段】艶消し剤の含有量が０．２重量％以下のポリエステルを含み、単繊維繊度が０．５〜５．０ｄｔｅｘの範囲内であり、かつ引張強度が４．３ｃＮ／ｄｔｅｘ以上のポリエステル捲縮糸を含むことを特徴とし、好ましくは、Ｓ方向のトルクを有する前記捲縮糸とＺ方向のトルクを有する前記捲縮糸とを含む複合糸を含み、布帛が織物組織を有する布帛であり、明度指数Ｌ値が２５以下である布帛。【選択図】なし【特許請求の範囲】
【請求項１】
艶消し剤の含有量が０．２重量％以下のポリエステルを含み、単繊維繊度が０．５〜５．０ｄｔｅｘの範囲内であり、かつ引張強度が４．３ｃＮ／ｄｔｅｘ以上のポリエステル捲縮糸を含むことを特徴とする布帛。
【請求項２】
Ｓ方向のトルクを有する前記捲縮糸とＺ方向のトルクを有する前記捲縮糸とを含む複合糸を含む、請求項１に記載の布帛。
【請求項３】
布帛が織物組織を有する、請求項１または請求項２に記載の布帛。
【請求項４】
明度指数Ｌ値が２５以下である、請求項１〜３のいずれかに記載の布帛。
【請求項５】
織物のカバーファクターが１２００以上である、請求項１〜４のいずれかに記載の布帛。
【請求項６】
経方向および緯方向の引裂強度が平均で２０Ｎ以上である、請求項１〜５のいずれかに記載の布帛。
【請求項７】
緯方向の伸長率が１０％以上である、請求項１〜６のいずれかに記載の布帛。
【請求項８】
撥水加工が施されてなる、請求項１〜７のいずれかに記載の布帛。
【請求項９】
請求項１〜８のいずれかに記載の布帛を用いてなる衣服。
【発明の詳細な説明】
【技術分野】
【０００１】
本発明は、布帛強度が強く濃色性に優れた布帛および衣服に関する。
【背景技術】
【０００２】
スポーツ競技で使用される衣服は、激しい着用により布帛が裂けたりすることが多く、その衣服に使用される織編物はできるだけ強度を保持する生地が求められる。このため、例えば、特許文献１のように高強度ポリエステル繊維を用いることが提案されている。
【０００３】
一方、スポーツ競技で使用される衣服は濃色性に優れ目立つものが好まれる。しかしながら、布帛強度と濃色性との両立において十分とは言えなかった。
【先行技術文献】
【特許文献】
【０００４】
【特許文献１】特開平３−２３４８１７号公報
【発明の概要】
【発明が解決しようとする課題】
【０００５】
本発明は上記の背景に鑑みなされたものであり、その目的は、布帛強度が強く濃色性に優れた布帛および衣服を提供することにある。
【課題を解決するための手段】
【０００６】
本発明者は上記の課題を達成するため鋭意検討した結果、布帛を構成する糸条のポリマー種や構造を巧みに工夫することにより、布帛強度が強く濃色性に優れた布帛および衣服が得られることを見出し、さらに鋭意検討を重ねることにより本発明を完成するに至った。
【０００７】
かくして、本発明によれば「艶消し剤の含有量が０．２重量％以下のポリエステルを含み、単繊維繊度が０．５〜５．０ｄｔｅｘの範囲内であり、かつ引張強度が４．３ｃＮ／ｄｔｅｘ以上のポリエステル捲縮糸を含むことを特徴とする布帛。」が提供される。
【０００８】
その際、前記捲縮糸において、Ｓ方向のトルクを有する前記捲縮糸とＺ方向のトルクを有する前記捲縮糸とを含む複合糸を含むことが好ましい。
本発明の布帛において、布帛が織物組織を有することが好ましい。その際、織物のカバーファクター（ＣＦ）が１２００以上であることが好ましい。また、明度指数Ｌ値が２５以下であることが好ましい。また、経方向および緯方向の引裂強度が平均で２０Ｎ以上であることが好ましい。また、緯方向の伸長率が１０％以上であることが好ましい。また、布帛に撥水加工が施されていることが好ましい。
また、本発明によれば、前記の布帛を用いてなる衣服が提供される。
【発明の効果】
【０００９】
本発明によれば、布帛強度が強く濃色性に優れた布帛および衣服が得られる。
【発明を実施するための形態】
【００１０】
以下、本発明の実施の形態について詳細に説明する。まず、本発明において、捲縮糸は、艶消し剤の含有量がポリマー重量対比０．２重量％以下（好ましくは０．０２〜０．１重量％）のポリエステルを含む。艶消し剤の含有量が０．２重量％よりも大きいと、濃色性が低下し好ましくない。なお、かかる艶消し剤は酸化チタンでよい。
【００１１】
前記ポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００１２】
かかるポリエステルには、必要に応じて少量（通常３０モル％以下）の共重合成分を有していてもよい。
【００１３】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００１４】
さらに前記ポリエステルには、前記艶消し剤以外に、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１５】
前記捲縮糸において、引張強度が４．３ｃＮ／ｄｔｅｘ以上（より好ましくは５．５〜１０．０ｃＮ／ｄｔｅｘ）であることが肝要である。かかる引張強度が４．３ｃＮ／ｄｔｅｘ未満の場合、布帛の強度が低下するおそれがあり好ましくない。なお、前記のような引張強度を有する繊維を得るには、例えば、特開２０１３−１１９６８９号公報に記載の製造方法により製造するとよい。
【００１６】
前記捲縮糸において、総繊度５０ｄｔｅｘ以上（より好ましくは６０〜３００ｄｔｅｘ）であることが、布帛の強度の点で好ましい。単繊維繊度は０．５〜５．０ｄｔｅｘ（より好ましくは１．０〜４．０ｄｔｅｘ）の範囲内であることが重要である。単繊維繊度が該範囲よりも小さいと濃色性が低下するおそれがある。逆に単繊維繊度が該範囲よりも大きいと布帛のソフト性が低下するおそれがある。単糸数は１５〜３００本の範囲内が好ましい。
【００１７】
前記捲縮糸において、単繊維横断面形状は特に限定されず、丸、三角、扁平、中空など公知の断面形状でよい。
【００１８】
前記捲縮糸は仮撚捲縮加工糸であることが好ましい。仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理することによりトルクを減らした、いわゆるｓｅｃｏｎｄ  ｈｅａｔｅｒ仮撚捲縮加工糸とがある。また、施撚の方向により、Ｓ方向のトルクを有する仮撚捲縮加工糸とＺ方向のトルクを有する仮撚捲縮加工糸とがある。本発明において、これらの仮撚捲縮加工糸を用いることができる。特に、Ｓ方向のトルクを有する仮撚捲縮加工糸とＺ方向のトルクを有する仮撚捲縮加工糸とで複合糸を構成すると、微細な捲縮を有することによりさらに濃色化が可能な、低トルクの複合糸が得られ好ましい。
【００１９】
前記の複合糸は例えば以下の方法により製造することができる。すなわち、糸条を第１ローラ、セット温度が９０〜２２０℃（より好ましくは１００〜１９０℃）の熱処理ヒータを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、デイスク式あるいはベルト式の摩擦式撚り掛け装置が糸掛けしやすく、糸切れも少なくて適当であるが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００２０】
かかる複合糸には、インターレース加工により交絡が付与されていることが好ましい。交絡（インターレース）の個数は、ソフトな風合いやストレッチ性を損なわないために５〜９０個／ｍ（より好ましくは３０〜９０個／ｍ）の範囲内であることが好ましい。該個数が９０個／ｍよりも大きいとソフトな風合いやストレッチ性が損なわれるおそれがある。逆に、該個数が５個／ｍよりも小さいと複合糸の集束性が不十分となり、製編性が損なわれるおそれがある。なお、交絡処理（インターレース加工）は通常のインターレースノズルを用いて処理したものでよい。
【００２１】
また、前記複合糸において、捲縮率が２％以上（より好ましくは１０〜２０％）であることが好ましい。該捲縮率が２％未満では十分なソフトな風合いやストレッチ性が得られないおそれがある。
【００２２】
本発明の布帛において、布帛の組織は特に限定されないが、織物の組織を有することが好ましい。例えば、平織、綾織（ツイル）、サテン織等が好ましく例示される。
【００２３】
また、前記織物において、カバーファクター（ＣＦ）が１２００以上（より好ましくは１２００〜２８００）であると、布帛強度が向上し好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）
、ＤＷｆは緯糸総繊度（ｄｔｅｘ）、ＭＷｆは緯糸織密度（本／２．５４ｃｍ）である。
【００２４】
前記布帛は、前記の捲縮糸を用いて常法により製編職することにより得られる。
また、常法の染色仕上げ加工、吸水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２５】
かくして得られた布帛において、ポリエステル捲縮糸の引張強度が大きいので布帛強度強いという特徴を有する。また同時に、ポリエステル捲縮糸のポリマー特性と捲縮構造の相乗作用により濃色性に優れる。特に、Ｓ方向のトルクを有する前記捲縮糸とＺ方向のトルクを有する前記捲縮糸とを含む複合糸として布帛に含まれる場合は、微細な捲縮を有することによりさらに濃色化が可能になる。また、かつ工業洗濯での湿熱処理による強度劣化がしにくい。
【００２６】
その際、明度指数Ｌ値が２５以下（より好ましくは１０〜２５）であることが好ましい。また、経方向および緯方向の引裂強度が平均で２０Ｎ以上であることが好ましい。
【００２７】
本発明の衣服は前記の布帛を用いてなる。かかる衣服は前記の布帛を用いているので、布帛強度が強く濃色性に優れる。かかる衣服としては、スポーツ衣料が好ましい。また、ユニフォーム、病院衣、作業衣などに用いてもよい。
【実施例】
【００２８】
以下、実施例をあげて本発明を詳細に説明するが、本発明はこれらによって何ら限定されるものではない。なお、実施例中の各物性は下記の方法により測定したものである。
＜繊維の引張強度）＞
引張試験機を用いて、糸長２５ｃｍ、引張速度２００ｃｍ／ｍｉｎの条件で、室温で測定した。
＜繊度＞
ＪＩＳ  Ｌ１０１３−１９９２により測定した。
＜カバーファクター＞
下記式により織物のカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
＜引裂き強度＞
ＪＩＳ  Ｌ１０９６−１９９０  Ａ−１法  シングルタング法により測定した。経方向および緯方向の平均値を算出した。
＜伸長率＞
ＪＩＳ  Ｌ１０９６−１９９０  Ｂ法  織物の定荷重法により測定した。
＜Ｌ値＞
マクベスにより測色評価した。
【００２９】
［実施例１］
ポリエステルに含有する酸化チタンが重量基準で０．０８重量％であるポリエステルマルチフィラメント仮撚捲縮加工糸であり、かつその引張強度が５．０ｃＮ／ｄｔｅｘであるポリエステル仮撚捲縮加工糸１６７ｄｔｅｘ／４８ｆｉｌを用い、タテ糸はＳ４５０Ｔ／ｍに撚糸し、ヨコ糸は撚りなしで使用することで、タテ糸密度９０本／２．５４ｃｍ、ヨコ糸密度９２本／２．５４ｃｍの２／２ツイル右上がりの組織で製織した後、９０℃で予備リラックスを行い、その後１３０℃で染色し、１７０℃でファイナルセットを行った。
【００３０】
その染色に用いた染料は、Ｎｙ  ＤＲＤＮを２％ｏｗｆ、Ｄｉｓｐｅｒｓｅ  Ｒｕｂｉｎｇ４１を０．５％ｏｗｆ、Ｏｒａｎｇｅ２９を０．２％ｏｗｆ使用し紺色に染色した。
【００３１】
得られた生地はタテ糸密度１０３本／２．５４ｃｍ、ヨコ糸密度１０１本／２．５４ｃｍ、タテ糸のカバーファクターＣＦは１２６１、ヨコ糸のカバーファクターＣＦは１２３６であり、織物のカバーファクターは２４９７であった。
【００３２】
この生地をマクベスにより測色評価したところ、Ｌ値が１９．８４という結果が得られ非常に濃色性に優れるものであった。また、ヨコ方向の伸長率を測定したところ、１２．３％であった。また、経方向および緯方向の引裂強度が平均で５２Ｎであった。
【００３３】
［実施例２］
ポリエステルに含有する酸化チタンがポリエステル重量基準で０．０８重量％である、Ｓ仮撚のポリエステルマルチフィラメント仮撚捲縮加工糸８４ｄｔｅｘ／２４ｆｉｌと、ポリエステルに含有する酸化チタンがポリエステル重量基準で０．０８重量％である、Ｚ仮撚の８４ｄｔｅｘ／２４ｆｉｌとを引きそろえることで、その引張強度が４．８ｃＮ／ｄｔｅｘであり、３０Ｔ／ｍ以下のトルクでかつ細かな捲縮を有する複合糸（ポリエステルマルチフィラメント仮撚捲縮加工糸１６７ｄｔｅｘ／４８ｆｉｌ）を得た。
【００３４】
この複合糸を用い、実施例１と同様の条件で織物を得た。得られた生地をマクベスにより測色評価したところ、Ｌ値が１９．７２という結果で実施例１よりも濃色の色目になる結果が得られた。ヨコ方向の伸長率は１３．５％であった。また、経方向および緯方向の引裂強度が平均で５２Ｎであった。
【００３５】
［実施例３］
実施例２と同様の条件で織物を得た後、さらに以下の条件により撥水加工を行った。なお、撥水加工は下記の加工剤を使用し、ピックアップ率８０％で搾液し、１３０℃で３分間乾燥後１７０℃で４５秒間熱処理を行った。
＜加工剤組成＞
・ふっ素系撥水剤  ８．０ｗｔ％
（旭硝子（株）製、アサヒガードＥシリーズＡＧ−Ｅ０６１  ＰＦＯＡ：１ｎｇ／ｇ未満、ＰＦＯＳ：１ｎｇ／ｇ未満）
・メラミン樹脂  ０．３ｗｔ％
（住友化学（株）製、スミテックスレジンＭ−３）
・触媒  ０．３ｗｔ％
（住友化学（株）製、スミテックスアクセレレータＡＣＸ）
・水  ９１．４ｗｔ％
次いで、テンターを用いて温度１７０℃で該織物をファイナルセットした。そして、ロール温度１５０℃、線圧３００Ｎ／ｃｍで該織物にカレンダー加工を行い、撥水性織物を得た。
この生地をマクベスにより測色評価したところ、Ｌ値が１９．５９という結果が得られた。ヨコ方向の伸長率を測定したところ、１２．８％であった。
【００３６】
［比較例１］
ポリエステルに含有する酸化チタンを重量基準で０．０８重量％であるポリエステルマルチフィラメント延伸糸（非捲縮糸）であり、かつその引張強度が６．０ｃＮ／ｄｔｅｘであるポリエステルフィラメント１６７ｄｔｅｘ４８ｆｉｌを用い、実施例１と同様の条件で織物を得た。
【００３７】
得られた生地をマクベスにより測色評価したところ、Ｌ値が１９．７２という結果で実施例１に対し、光沢感が強いため淡色に見える色目となった。ヨコ方向の伸長率は３．８％であった。
【００３８】
［比較例２］
ポリエステルに含有する酸化チタンを重量基準で１．５重量％であるポリエステルマルチフィラメント仮撚捲縮加工糸であり、かつその糸強度が３．３ｃＮ／ｄｔｅｘであるポリエステルマルチフィラメント仮撚捲縮加工糸１６７ｄｔｅｘ／４８ｆｉｌを用い、実施例１と同様の条件で織物を得た。得られた生地をマクベスにより測色評価したところ、Ｌ値が２６．８２という結果で濃紺というよりも青のような色目で発色性が悪かった。ヨコ方向の伸長率は９．５％であった。
【００３９】
［比較例３］
ポリエステルに含有する酸化チタンを重量基準で０．２重量％であるカチオン可染ポリエステルマルチフィラメント仮撚捲縮加工糸であり、かつその引張強度が２．１ｃＮ／ｄｔｅｘであるポリエステル仮撚捲縮加工糸１６７ｄｔｅｘ／４８ｆｉｌを用い、実施例１と同様の条件で織物を得た。得られた生地をマクベスにより測色評価したところ、Ｌ値が１９．２２という結果で濃紺のきれいな色目であった。ヨコ方向の伸長率は８．３％であった。
【産業上の利用可能性】
【００４０】
本発明によれば、布帛強度が強く濃色性に優れた布帛および衣服が提供され、その工業的価値は極めて大である。